СИСТЕМЫ И СПОСОБЫ ПРОИЗВОДСТВА ПОЛИМЕРОВ

1. Способ получения полимера, включающий следующие стадии:
введение катализатора на основе хрома в газофазную реакторную систему;
введение водорода в реакторную систему;
контактирование газообразного мономера с катализатором в реакторной системе с получением полимера;
выгрузка полимера из реакторной системы, причем выгруженный полимер имеет первый индекс текучести;
обработка выгруженного полимера, причем обработанный полимер имеет второй индекс текучести;
определение изменения индекса текучести, причем изменение индекса текучести представляет собой разность между вторым и первым индексами текучести;
причем количество водорода, вводимого в реакторную систему, регулируют с целью управления величиной изменения индекса текучести.
2. Способ по п.1, в котором катализатор на основе хрома представляет собой катализатор на основе оксида хрома, восстановленный с помощью этоксида диэтилалюминия (ЭДЭА).
3. Способ по п.1, в котором водород добавляют с такой скоростью, чтобы сохранять значение величины изменения индекса текучести примерно равным нулю.
4. Способ по п.1, в котором водород добавляют с такой скоростью, чтобы сохранять положительное значение величины изменения индекса текучести.
5. Способ по п.1, в котором водород добавляют с такой скоростью, чтобы сохранять отрицательное значение величины изменения индекса текучести.
6. Способ по п.1, в котором обработка выгруженного полимера включает гранулирование выгруженного полимера.
7. Способ по любому из пп.1-6, в котором водород вводят в реакторную систему со скоростью, достаточной для поддержания в реакторной системе молярного отношения водорода к мономеру, составляющего от 0 до 0,5 моль/моль.
8. Способ по любому из пп.1-6, в котором водород вводят в реакторную систему со скоростью, достаточной для поддержания в реакторной системе молярного отношения водорода к мономеру, составляющего от 0 до примерно 0,01 моль/моль.
9. Способ по любому из пп.1-6, в котором водород вводят в реакторную систему со скоростью, достаточной для поддержания в реакторной системе молярного отношения водорода к мономеру, составляющего от 0,0001 до 0,01 моль/моль.
10. Способ по любому из пп.1-6, дополнительно включающий контактирование одного или более со-мономеров с катализатором в реакторной системе.
11. Способ по п.1, в котором водород добавляют в реакторную систему с такой скоростью, чтобы изменение индекса текучести составляло менее примерно 2 дг/мин.
12. Способ получения полимера, включающий следующие стадии: выбор катализатора на основе оксида хрома, восстановленного этоксидом
диэтилалюминия (ЭДЭА), на котором образуется полимерный продукт, имеющий примерно необходимый индекс текучести при выбранных условиях реакции;
добавление катализатора в полимеризационную систему;
добавление в полимеризационную систему водорода и этилена так, чтобы газовое молярное отношение водорода к этилену составляло примерно 0,01 или менее; и
контактирование этилена с катализатором с целью получения гранулированного полимера, имеющего примерно такой же индекс текучести, что и полимер, полученный из гранулированного полимера в результате экструзии.
13. Способ по п.12, дополнительно включающий регулирование газового молярного отношения водород/этилен так, чтобы оно составляло от примерно 0,0001 до примерно 0,01.
14. Способ по п.12, дополнительно включающий применение добавления кислорода с целью регулирования индекса текучести гранулированного полимера так, чтобы он попадал в желаемый интервал, при поддержании газового молярного отношения водород/этилен в интервале от примерно 0 до примерно 0,01.
15. Способ по любому из пп.12-14, дополнительно включающий выбор такой температуры реакции, при которой достигается примерно максимальная скорость получения полимера в полимеризационной системе, и работу полимеризационной системы примерно при выбранной температуре реакции.
16. Полимеризационная реакторная система, включающая: реакторный сосуд;
механизм, предназначенный для добавления катализатора на основе хрома в реакторный сосуд;
механизм, предназначенный для добавления мономера в реакторный сосуд, в котором мономер контактирует с катализатором с получением полимера;
механизм для выгрузки полимера из реакторной системы, причем выгруженный полимер имеет первый индекс текучести, а после дальнейшей обработки выгруженный полимер имеет второй индекс текучести;
механизм для добавления водорода в реакторную систему со скоростью, выбранной так, чтобы получить определенный эффект в отношении изменения индекса текучести, причем изменение индекса текучести представляет собой разность между вторым и первым индексами текучести; механизм включает компьютерное устройство, приспособленное для расчета количества водорода, которое необходимо добавить в систему, на основании величин первого и второго индекса текучести.